ТЕПЛОИЗОЛЯЦИОННЫЙ КАРНАЛЛИТОБЕТОН
HEAT-INSULATING CARNALLITE-CONCRETE

Изобретение относится к производству строительных материалов и может быть использовано для изготовления теплоизоляционных, конструкционно-теплоизоляционных и конструкционных бетонов, предназначенных прежде всего для жилищного строительства.
Наиболее близкой по технической сущности и назначению к предлагаемому изобретению является пенобетон, включающий порошкообразный отход обжига магнезита, водный раствор хлористого магния, в качестве наполнителя тонкомолотый бой керамического кирпича, а также пенообразователь и стабилизатор пены (Заявка на патент №97112152/03, Виноградов А.А., Воронин В.Н., Мякишев А.Н., Погребинский Г.М., Сизиков A.M., Студеникин Е.А., Тиль А.Г., Хамаза В.В., Хлестунов В.М, Килессо С.И., Иванова А.В. Пеномагнезит, его свойства и технология производства. Изд-во Министерство коммунального хозяйства РСФСР. - М., 1947, с. 19-21, 25).
Задачей изобретения является разработка состава и способа приготовления пенобетона на магнезито-карналлитовом вяжущем, обеспечивающих необходимую прочность, водопоглощение и пониженную теплопроводность при использовании в его составе доступных недорогих ингредиентов и простых малоэнерго- и металлоемких технологий.
Минерализацию пены осуществляют путем смешивания пены с плотной магнезито-карналлитовой бетонной смесью. Получение пены и ее минерализацию, то есть получение пенобетонной смеси, ведут в одном и том же аппарате пеногенераторе-смесителе, снабженном специальным активатором. Состав магнезито-карналлитовой бетонной смеси следующий, % масс.:
Магнезито-карналлитовое вяжущее
37-43
Кварцевый песок
37-43
Вода
19,75-19,65
Пенообразователь
0,25-0,35
В качестве пенообразователя используется пенообразователь "ПБ-2000". Технические характеристики пенообразователя представлены в таблице 1.
Изделие после сушки в течение 8 часов при температуре 45°C отвечает заданным характеристикам.
Характеристики материала в сравнении с подобными приведены в таблице 2.